"一般式:R’xZnyLzAnXRm式中Lは、式1、式2、式3、式4、式5、式6、式7、式8、式9、式10、式11、式12または式13の構造によって表される二または多官能性有機中性配位子またはその脱プロトン化形態であり:式中、R1、R2、R3、R4、R5、R6、R7、R8、R9、R10、R11は、窒素、硫黄、酸素から選択されるヘテロ原子、水素に結合した炭素原子、場合により置換されている直鎖または分枝状のC1~C10アルキル、場合により置換されているフェニル、場合により置換されているベンジル、場合により置換されているエーテル基、場合により置換されているケトン基、ハロゲン、-OH、-SH、-NH2、-NHR、-COOH、-CONH2、-CONRH、-O-、-S-、-NH-、-NR-、-COO-、-CONH-、または-CONR-であり;ここで、配位子は、-OH、-SH、-NH2、-NHR、-COOH、-CONH2、-CONRH、およびこれらの脱プロトン化された等価体-O-、-S-、-NH-、-NR、-COO-、-CONH-、-CONR-から選択される少なくとも1個の官能基を含み、Aは、O2-、S2-、Se2-、Te2-、CO32-、SO42-、SO32-、CS2O2-、CS32-、BO33-、NO2-、およびNO3-から選択される無機アニオンであり、Xは、酸素または硫黄であり、R’は、直鎖または分枝状のC1~C10アルキル、ベンジル、フェニル、シクロヘキシルまたはハロゲンであり、Rは、水素、アルキルまたはアリールであり、xは、0~6の数であり、yは、1~12の数であり、zは、1~12の数であり、nは、0~6の数であり、mは、0~6の数であり、ここで、同時にx≠0、n≠0およびm≠0であり、nおよびm=0であるときには、x≠zである;の化合物。無機アニオンAが、O2-、S2-、Se2-、CO32-、CS2O2-、BO33-、およびNO3-から選択される、請求項1に記載の化合物。官能基が、1~3個の炭素原子の飽和または不飽和炭素鎖によって配位子Lから分離される、請求項1に記載の化合物。配位子LにおけるR1が、-OH、-SH、-NH2、-NHR、-COOH、-CONH2、-CONRH、-O-、-S-、-NH-、-NR-、-COO-、-CONH-、および-CONR-から選択される基の1つに結合している、請求項1に記載の化合物。配位子LにおけるR1が、-O-、-S-、-NH-、-NR-、-COO-、-CONH-、および-CONR-から選択される基の1つに結合している、請求項1に記載の化合物。Lが、8-ヒドロキシキノリン、10-ヒドロキシベンゾキノリンおよび2-2-ヒドロキシフェニルベンゾチアゾールからなる群から選択される、請求項1に記載の化合物。xが、1~6の数である、請求項1に記載の化合物。mが、1~6の数である、請求項1に記載の化合物。Lが、式2、式3、式5、式7、式10または式12の構造によって表される、請求項1に記載の化合物。a[Znq22tBuZnOH2];b[Znq22EtZnOH2];c[tBu2Zn4μ4-OMeq4];d[iPr2Zn4μ4-OMeq4];e[Et2Zn4OEt2Bq4];f{[ZnBTZ2]tBuZnBTZ2};gZn10q12CO34;からなる群から選択され、式中:qが、8-ヒドロキシキノリンであり;Meqが、5,7-ジメチル-8-ヒドロキシキノリンであり;BZTが、2-2-ヒドロキシフェニルベンゾチアゾールであり;Etが、エチルであり;iPrが、イソプロピルであり;tBuが、t-ブチルである;請求項1に記載の化合物。一般式R’xZnyLzAnXRm式中、A、L、X、R、R’、x、y、z、n、およびmは、請求項1に定義されている通りである;の化合物の調製方法であって、構造R’xZnyLzXkRm:式中、kは1または2である;によって表される前駆体が、溶媒中で:a酸素;b水;c硫黄元素;dセレニウム;eテルリウム;f炭酸、硫酸IV、硫酸VI、チオ炭酸、ホウ酸、硝酸IIIおよび硝酸Vから選択されるオキシ酸;gH2、H2Se、およびH2Teから選択される二元酸;gCO2、SO2、CS2、B2O3、NO、およびNO2から選択される酸無水物;もしくはh炭酸、硫酸IV、チオ炭酸、ホウ酸、硝酸III、硝酸V、硫化水素酸、セレン化水素酸、およびテルル化水素酸の塩から選択される無機酸塩のいずれか1種以上との反応に、あるいは熱転移に付される、方法。無水有機溶媒が用いられる、請求項11に記載の方法。含水有機溶媒が用いられる、請求項11に記載の方法。水が溶媒として用いられる、請求項11に記載の方法。有機溶媒が、トルエン、テトラヒドロフラン、ヘキサン、塩化メチレン、ジメチルスルホキシド、アセトニトリル、ならびに、前駆体が易溶性であるアルコール、フェノールもしくは酸、またはこれらの化合物の混合物である、請求項12または13に記載の方法。反応が、-70°C~200°Cの温度で実施される、請求項11に記載の方法。反応が、-70°C~100°Cの温度で実施される、請求項16に記載の方法。前駆体を、CO2、SO2、CS2、B2O3、NO、およびNO2から選択される酸無水物と反応させる工程を含む、請求項11に記載の方法。前駆体を、炭酸、硫酸IV、チオ炭酸、ホウ酸、硝酸III、硝酸V、硫化水素酸、セレン化水素酸、およびテルル化水素酸の塩から選択される無機酸塩と反応させる工程を含む、請求項11に記載の方法。前駆体を、炭酸、硫酸IV、硫酸VI、チオ炭酸、ホウ酸、硝酸III、および硝酸Vから選択されるオキシ酸と反応させる工程を含む、請求項11に記載の方法。前駆体を、H2、H2Se、およびH2Teから選択される二元酸と反応させる工程を含む、請求項11に記載の方法。前駆体を、硫黄元素、セレニウムまたはテルリウムと反応させる工程を含む、請求項11に記載の方法。反応が、0.1~100barの圧力範囲下で実施される、請求項11に記載の方法。反応が、1~100barの圧力範囲下で実施される、請求項11または23に記載の方法。反応が、1~20barの圧力範囲下で実施される、請求項11または23に記載の方法。前駆体が、60~700°Cの温度範囲で熱転移に付される、請求項11に記載の方法。前駆体が、60~400°Cの温度範囲で熱転移に付される、請求項11または26に記載の方法。発光層および伝導層の生成における、請求項1に記載の化合物の使用。発光層および伝導層が、発光団を利用した電子発光ダイオードおよびデバイスの製造に用いられる、請求項28に記載の使用。細胞および組織の画像化における蛍光タグとしての、請求項1に記載の化合物の使用。本発明の目的は、現代の蛍光系の設計の可能性を拡大する新規分類の蛍光材料を得ることであった。本発明の主題は、一般式R’xZnyLzAnXRm:式中、Lは、二または多官能性有機中性配位子またはその脱プロトン化形態であって、N、O、Sから選択される少なくとも2個のヘテロ原子を含有しており、ここで、配位子の官能基の少なくとも1個は、-OH、-SH、-NH2、-NHR、-COOH、-CONH2、-CONRHまたはこれらの脱プロトン化された等価体から選択され;Aは、無機アニオンであり、R’は、直鎖もしくは分枝状のC1~C10アルキル、ベンジル、フェニル、シクロヘキシルまたはハロゲンであり、Xは、酸素または硫黄であり、Rは、水素、アルキルまたはアリールであり、xは、0~6の数であり、yは、1~12の数であり、zは、1~12の数であり、nは、0~6の数であり、mは、0~6の数であり、ここで、同時にx≠0、n≠0およびm≠0であり、nおよびm=0であるときには、x≠zである;の新規化合物である。好ましくは、無機アニオンAは、オキシ酸、二元酸、酸無水物、酸素、硫黄、セレニウム、またはテルリウムに由来するアニオンである。より好ましくは、無機アニオンAは、O2-、S2-、Se2-、Te2-、CO32-、SO42-、SO32-、CS2O2-、CS32-、BO33-、NO2-、NO3-である。最も好ましくは、無機アニオンAは、O2-、S2-、Se2-、CO32-、CS2O2-、BO33-、NO3-である。好ましくは、多官能性配位子Lは、少なくとも1個のルイス塩基中心と、-OH、-SH、-NH2、-NHR、-COOH、-CONH2、-CONRHまたはこれらの脱プロトン化された等価体から選択される少なくとも1個の官能基とを含有する中性有機化合物またはその脱プロトン化された等価体からなる。より好ましくは、多官能性配位子Lは、少なくとも1個のルイス塩基中心と、-O-、-S-、-NH-、-NR-、-COO-、-CONH-、-CONR-から選択される少なくとも1個の官能基とを含有する有機化合物からなる。好ましくは、多官能性配位子Lは、ルイス塩基中心が、1~3個の炭素原子の飽和または不飽和炭素鎖によって-OH、-SH、-NH2、-NHR、-COOH、-CONH2、-CONRH基から分離されている有機化合物からなる。より好ましくは、多官能性配位子Lは、ルイス塩基中心が、1~3個の炭素原子の飽和または不飽和炭素鎖によって-O-、-S-、-NH-、-NR-、-COO-、-CONH-、-CONR-基から分離されている有機化合物からなる。好ましくは、配位子Lは、式1、式2、式3、式4、式5、式6、式7、式8、式9、式10、式11、式12または式13の有機化合物である:式中、R1、R2、R3、R4、R5、R6、R7、R8、R9、R10、R11は、窒素、硫黄、酸素から選択されるヘテロ原子、または水素に結合した炭素原子、直鎖または分枝状のC1~C10アルキル場合により置換されている、フェニル場合により置換されている、ベンジル場合により置換されている、エーテル基場合により置換されている、ケトン基場合により置換されている、ハロゲン、-OH、-SH、-NH2、-NHR、-COOH、-CONH2、-CONRH、-O-、-S-、-NH-、-NR-、-COO-、-CONH-、-CONR-であり、ここで、R1は、好ましくは、基:-OH、-SH、-NH2、-NHR、-COOH、-CONH2、-CONRHの1つに結合した炭素原子、より好ましくは基:-O-、-S-、-NH-、-NR-、-COO-、-CONH-、-CONR-の1つに結合した炭素原子である。本発明はまた、一般式R’xZnYLzAnXRmの化合物の調製のための方法であって、前駆体R’xZnyLzXkRm:式中、Lは、二または多官能性有機中性配位子またはその脱プロトン化形態であって、N、O、Sから選択される少なくとも2個のヘテロ原子を含有しており、ここで、配位子の官能基の少なくとも1個は、-OH、-SH、-NH2、-NHR、-COOH、-CONH2、-CONRHまたはこれらの脱プロトン化された等価体から選択され;Xは、酸素または硫黄であり、R’は、直鎖もしくは分枝状のC1~C10アルキル、ベンジル、フェニル、シクロヘキシルまたはハロゲンであり、Rは、水素、アルキルまたはアリールであり、xは、0~6の数であり、yは、1~12の数であり、zは、1~12の数であり、mは、0~6の数であり、kは1または2である;が、溶媒中で、酸素、水、硫黄元素、セレニウム、テルリウム、オキシ酸、二元酸、酸無水物および/または無機酸塩との反応に、あるいは熱転移に付される、方法にも関する。本発明の方法は、無水有機溶媒、水を含有する有機溶媒、ならびに無機溶媒、好ましくは水を用いることを可能にする。好ましくは、有機溶媒は、トルエン、テトラヒドロフラン、ヘキサン、塩化メチレン、ジメチルスルホキシド、アセトニトリル、ならびに、前駆体が易溶性であるアルコール、フェノールもしくは酸、またはこれらの化合物の混合物である。酸素による反応は、酸化剤としての酸素、大気中の空気、または両方の混合物によって行われてよい。好ましくは、反応において、酸無水物が用いられる。好ましくは、用いられる酸無水物として、CO2、SO2、CS2、B2O3、NO、NO2が挙げられる。好ましくは、反応において、無機酸塩が用いられる。好ましくは、用いられる無機塩として、炭酸、硫酸IV、硫酸VI、チオ炭酸、ホウ酸、硝酸III、硝酸V、硫化水素酸、セレン化水素酸、テルル化水素酸の塩が挙げられる。好ましくは、用いられるオキシ酸として、炭酸、硫酸IV、硫酸VI、チオ炭酸、ホウ酸、硝酸III、硝酸Vが挙げられる。好ましくは、用いられる二元酸として、H2、H2Se、H2Teが挙げられる。好ましくは、反応において、硫黄元素、セレニウムまたはテルリウムが用いられる。好ましくは、反応は、-70~200°C、より好ましくは-70~100°Cの温度範囲、0.1~100bar、より好ましくは1~100bar、最も好ましくは1~20barの圧力範囲において行われる。好ましくは、熱転移は、60~700°C、より好ましくは60~400°Cの温度範囲において行われる。本発明はまた、有機電子発光ダイオード生産技術におけるおよび発光団を利用した他のデバイスにおける使用のための発光層および伝導層の製造のための、一般式R’xZnyLzAnXmの化合物の使用にも関する。本発明の化合物は、細胞および組織の画像化における蛍光タグとしても用いられ得る。本発明の方法は、少なくとも2種の配位子の存在、種々の核性および種々の定量的な金属-配位子比を特徴とする新規分類の蛍光材料の好都合な調製を可能にし、ひいては、配位子の相対位置と、錯体の幾何学的構造と、したがって結晶格子における分子の充填とに影響する。かかる変化は、得られる材料のより望ましい分光学的特性に向けた有意な変化をもたらし、新規蛍光系の合理的な設計を可能にする。例えば、Zn10q12CO34錯体のピークの蛍光は、490nmにあり、アルミニウムおよび亜鉛の常套的なキレートと比較して60nmだけブルーシフトする。加えて、常套的な化合物と比較して、Zn10q12CO34では、量子収率の6倍の増加11~64が観察される。新しい方法は、所定の結晶学的構造および特有の分光学的特性を有する蛍光化合物を調製する可能性を拡大する。本発明による化合物は、生物学および医学における細胞および組織の画像化において、特に蛍光タグとしての使用を見出す。この用途は、非常に強い強度を有する光の放出を、ときには単一放出光子に至るまで記録する性能を利用する。かかるレベルの感度は、光吸収に基づく分光技法の場合には達成できない。蛍光タグとして用いられる本発明の化合物は、量子ドットよりも有意に小さく、同時に、有機染料よりもはるかに高い耐光退色性を有する。細胞および組織の画像化に用いられる本発明の化合物は、使用前または使用の際に、細胞由来の分子、その合成コピーもしくはアナログ、特に、タンパク質、ペプチド、核酸、ヌクレオシド、ヌクレオチド、多糖類、ホルモン、アミノ酸に共有結合的に、または他の分子、特に、薬剤もしくは毒素との物理的相互作用によってのいずれかで拘束され、かかる本発明の化合物の拘束は、該化合物と、上記分子、すなわち、細胞由来の分子、その合成コピーまたはアナログ、特に、タンパク質、ペプチド、核酸、ヌクレオシド、ヌクレオチド、多糖類、ホルモン、アミノ酸のいずれかとの証明されたまたは疑似的な相互作用を目的として実施される。これらの用途の一部として、本発明の化合物は、生体モデルまたは固定された材料のいずれかにおいて、インビトロまたはインビボで実施される組織または細胞中の化学物質の定性的または定量的分析においても用いられる。最終的には、本発明の化合物は、組織、細胞または細胞片に蓄積する能力に起因して用いられる。表1に列挙されている、式[ZnCO3]4[Znq2]6の本発明による化合物の既知のパラメータ、例えばそのサイズ、量子収率、ストークシフト、および光学安定性と、現在市販されている蛍光タグのパラメータとの比較は、本発明による化合物が、現在の技術のタグよりも有意な利点を有すること、および蛍光タグの利用可能な分野を有意に拡大することができることを示唆する。本発明の主題を以下の実施例により詳細に提示する。実施例1式[Znq22tBuZnOH2]の蛍光化合物の調製10μLの水0.56mmolのH2Oを、0.15g0.56mmolのtert-ブチル亜鉛誘導体tBuZnq3を含有する5mLのテトラヒドロフラン溶液に添加した。反応を室温で12時間行った。結晶化により、X線構造研究に好適な単結晶を得た。X線構造研究は、反応の生成物が、以下に提示する構造式の[Znq22tBuZnOH2]付加物であることを示した。実施例2式[Znq22EtZnOH2]の蛍光化合物の調製10μLの水0.56mmolのH2Oを、0.135g0.56mmolのエチル亜鉛誘導体EtZnq2を含有する5mLのテトラヒドロフラン溶液に添加した。反応を室温で4時間行った。X線構造およびスペクトル研究は、反応の生成物が、以下に提示する構造式の[Znq22EtZnOH2]付加物であることを示した。実施例3式[tBu2Zn4μ4-OMeq4]の蛍光化合物の調製0.1mLの、0.5Mの水のTHF溶液0.05mmolのH2Oを、0.150g0.5mmolの、5,7-ジメチル-8-ヒドロキシキノリンのtert-ブチル亜鉛誘導体[tBu2Zn4μ4-OMeq4]を含有する、5mLのテトラヒドロフラン溶液に添加した。反応を室温で4時間行った。結晶化により、X線構造研究に好適な単結晶を得た。X線構造研究は、反応の生成物が、以下に提示する構造式の[tBu2Zn4μ4-OMeq4]付加物であることを示した。実施例4式[tBu2Zn4μ4-OMeq4]の蛍光化合物の調製[ZnMeq22tBuZnOH2]付加物の単結晶を200°Cで60分間加熱した。その後、結晶粉末を得、X線粉末回折計を用いて特性決定した。試験した化合物のスペクトルは、実施例3で提示した構造式の[tBu2Zn4μ4-OMeq4]付加物の参照スペクトルに相当する。実施例5式[tBu2Zn4μ4-OMeq4]の蛍光化合物の調製[ZnMeq22tBuOOZnMeq2]付加物の単結晶を200°Cで30分間加熱した。その後、結晶粉末を得、X線粉末回折計を用いて特性決定した。試験した化合物のスペクトルは、実施例3で提示した構造式の[tBu2Zn4μ4-OMeq4]付加物の参照スペクトルに相当する。実施例6式[iPr2Zn4μ4-OMeq4]の蛍光化合物の調製0.1mLの、0.5Mの水のTHF溶液0.05mmolのH2Oを、0.135g0.5mmolの、5,7-ジメチル-8-ヒドロキシキノリンのイソプロピル誘導体iPrZnMeq3を含有する、5mLのテトラヒドロフラン溶液に添加した。反応を室温で4時間行った。X線構造およびスペクトル研究は、反応の生成物が、以下に提示する構造式の[iPr2Zn4μ4-OMeq4]付加物であることを示した。実施例7[Et2Zn4OEt2Bq4]の蛍光化合物の調製0.1gの10-ヒドロキシベンゾキノリンのエチル亜鉛誘導体tBuZnBq3を含有する2mLのテトラヒドロフラン溶液を、-70°Cで5分間、酸素との反応に付した。結晶化により、X線構造研究に好適な単結晶を得た。X線構造研究は、酸化生成物が、以下に提示する構造式の[Et2Zn4OEt2Bq4]付加物であることを示した。実施例8式{[ZnBTZ2]tBuZnBTZ2}の蛍光化合物の調製等モル量の水を、-78°Cにおいて、0.1gの2-2-ヒドロキシフェニルベンゾチアゾールBTZのtert-ブチル亜鉛誘導体を含有する5mLのトルエン溶液に添加した。反応混合物を放置して室温にし、その後、反応を4時間行った。結晶化により、X線構造研究に好適な単結晶を得た。X線構造研究は、反応の生成物が、以下に提示する構造式の{[ZnBTZ2]tBuZnBTZ2}付加物であることを示した。実施例9式Zn10q12CO34の蛍光化合物の調製0.1gの前駆体[Znq22tBuZnOH2]を含有する5mLのテトラヒドロフラン溶液を、1atm下、0°Cにおいて、二酸化炭素との反応に付した。結晶化により、X線構造研究に好適な単結晶を得た。X線構造研究は、反応の生成物が、以下に提示する構造式のZn10q12CO34付加物であることを示した。実施例10式Zn10q12CO34の蛍光化合物の調製0.1gの前駆体[Znq22tBuZnOH2]を含有する5mLのテトラヒドロフラン溶液を、70atm下、25°Cにおいて2時間、二酸化炭素との反応に付した。生成物を結晶粉末として得、X線粉末回折計を用いて特性決定した。X線回折研究は、反応の生成物が、実施例9に提示した構造式のZn10q12CO34付加物であることを示した。実施例11式Zn10q12CO34の蛍光化合物の調製0.042g0.4mmolのNa2CO3を、0.355g1mmolのZnq2前駆体を含有する5mLのトルエン溶液に添加した。反応を25°Cで24時間行った。結晶化により、X線構造研究に好適な単結晶を得た。X線回折研究は、反応の生成物が、実施例9に提示した構造式のZn10q12CO34付加物であることを示した。実施例9、10および11によって得られたZn10q12CO34の分光学的特性を図1および図2に提示する。図1は、二酸化炭素の存在下に、[Znq22tBuZnOH2]前駆体の変換の過程で測定した蛍光強度の増加を示す一方で、図2は、トルエン中での、Zn10q12CO34実線、および参照化合物としての硫酸キニーネ破線の蛍光スペクトルを示す。Zn10q12CO34の量子収率は64である実施例9、10および11。表2は、[tBu2Zn4μ4-OMeq4]、[tBu2Zn4μ4-OMeq4]、[Et2Zn4OEt2Bq4]、{[ZnBTZ2]tBuZnBTZ2}およびZn10q12CO34の結晶学的データを提示する。実施例12細胞染色ポリエチレン-ポリプロピレングリコールおよびポロキサマなどの適切な二重および三重ブロックポリマーを用いて水に可溶化させたZn10q12CO34を、ヒト線維芽細胞株の染色に用いた。顕微鏡試料を調製し、続いて、Zn10q12CO34を含有するリン酸緩衝溶液中で細胞を3時間インキュベーションした。顕微鏡分析により、蛍光体が細胞質内に十分に移動して、細胞染色が生じたことが明らかになった。励起波長による照射の間、蛍光強度の経時的な低下は観察されなかった。水に溶解した、ポリマーコーティングした分子は、およそ5nmの平均サイズを有した。図3は、染色した線維芽細胞の蛍光顕微鏡画像を示し、一方で、図4は、対照サンプル、すなわち、ポリマーのみによって処理された細胞の画像を示す。実施例13[RZnq]313、[R3Zn5μ4-Oq5]2および[Znq2]2[RZnOH]23の薄層を得た。これらの化合物は、異なる分光学的特性を有する。最大発光バンドは、470nm~555nmの広範囲をカバーし図5、これにより、青、緑、または黄色の光を発する発光層を得ることが可能となる。"